Способ получения электродов из сплавов на основе алюминида титана

1. Способ получения электродов из сплавов на основе алюминида титана, включающий получение полуфабриката методом центробежного СВС-литья с использованием реакционной смеси при следующем соотношении компонентов, вес. %:
целевой состав
57,5-62,0
энергетическая добавка
35,0-40,0
флюс
2,5-5,0,
2
и последующий вакуумный индукционный переплав полуфабриката в медном водоохлаждаемом тигле, обеспечивающий рафинирование сплава от газовых примесей и модифицирование структуры за счет введения в расплав порошковой лигатуры, состоящей из прессованной смеси алюминия с нанопорошком с удельной поверхностью 5÷30 м/г, за 1-2 минуты до его разливки в кристаллизатор в количестве, обеспечивающем содержание 0,5-7 об. % нанопорошка в расплаве.
2. Способ по п. 1, в котором центробежное СВС-литье осуществляется путем размещения реакционной смеси в тугоплавкой форме, покрытой с внутренней поверхности функциональным защитным слоем из тугоплавкого неорганического соединения, размещения формы на центрифуге, воспламенения смеси, проведения процесса СВС при центробежном ускорении 250-350 g и отделения синтезированного интерметаллидного литого сплава от шлака.
2
2
5
2
3
3. Способ по п. 1, в котором в качестве целевого состава используются не менее шести компонентов из ряда TiO и Ti и Al и Ca и NbO и CrO.
2
4. Способ по п. 1, в котором в качестве энергетической добавки используется CaO и Al.
2
5. Способ по п. 1, в котором в качестве флюса используются CaF.
2
3
6. Способ по п. 1, в котором в качестве нанопорошка используется порошок YO, или HfC, или ТаС, или NbC, или TiC, или TiN.